(57)【要約】【課題】線膨張係数および厚みムラの小さい、環状オレフィン系樹脂とガラスフィラーとを含有する複合シート、ならびに前記特性を有する複合シートを生産性良く製造する方法を提供すること。【解決手段】線膨張係数が３０ｐｐｍ／Ｋ以下であり、厚みの最大値と最小値との差が厚み平均の１０％以内である、環状オレフィン系樹脂とガラスフィラーとを含有する複合シート。前記複合シートは、環状オレフィン系樹脂とガラスフィラーとの混合物を、下記式（Ｓ）で表される吐出せん断速度が４００〜８００（１／ｍｉｎ）の条件において押出機によりシート状に成形することにより製造できる。2010163548.tif 000015【選択図】なし【特許請求の範囲】
【請求項１】
環状オレフィン系樹脂とガラスフィラーとを含有する複合シートであって、線膨張係数が３０ｐｐｍ／Ｋ以下であり、該シートの厚みの最大値と最小値との差が厚み平均の１０％以内である複合シート。
【請求項２】
前記ガラスフィラーが、ガラス繊維である請求項１に記載の複合シート。
【請求項３】
前記環状オレフィン系樹脂が、下記一般式（１）で表される単量体に由来する構造単位を有する請求項１または２に記載の複合シート。
【化１】
2010163548.tif 000012
［式（１）において、Ｒ1〜Ｒ4は、それぞれ独立に水素原子、ハロゲン原子、炭素数１〜３０の１価の炭化水素基またはその他の１価の有機基を表す。Ｒ1およびＲ2、またはＲ3
およびＲ4は、一体化して２価の有機基を形成してもよく、Ｒ1〜Ｒ4のうち任意の２つは
、互いに結合して単環または多環を形成してもよい。ｍおよびｎは、それぞれ独立に０または正の整数を表す。］
【請求項４】
環状オレフィン系樹脂とガラスフィラーとの混合物を、下記式（Ｓ）で表される吐出せん断速度が４００〜８００（１／ｍｉｎ）の条件において押出機によりシート状に成形し、厚みの最大値と最小値との差が厚み平均の１０％以内であって、線膨張係数が３０ｐｐｍ／Ｋ以下である複合シートを製造する複合シートの製造方法。
【数１】
2010163548.tif 000013
【請求項５】
前記ガラスフィラーが、ガラス繊維である請求項４に記載の複合シートの製造方法。
【請求項６】
前記環状オレフィン系樹脂が、下記一般式（１）で表される単量体に由来する構造単位を有する請求項４または５に記載の複合シートの製造方法。
【化２】
2010163548.tif 000014
［式（１）において、Ｒ1〜Ｒ4は、それぞれ独立に水素原子、ハロゲン原子、炭素数１〜３０の１価の炭化水素基またはその他の１価の有機基を表す。Ｒ1およびＲ2、またはＲ3
およびＲ4は、一体化して２価の有機基を形成してもよく、Ｒ1〜Ｒ4のうち任意の２つは
、互いに結合して単環または多環を形成してもよい。ｍおよびｎは、それぞれ独立に０または正の整数を表す。］
【請求項７】
前記環状オレフィン系樹脂が、前記一般式（１）で表される単量体を開環（共）重合した後、さらに水素添加して得られる（共）重合体である請求項６に記載の複合シートの製造方法。
【請求項８】
請求項４〜７の何れかに記載の複合シートの製造方法であって、前記環状オレフィン系樹脂とガラスフィラーとを押出機により複合化してストランドを得る工程と、該ストランドを裁断してペレットを得る工程と、該ペレットを前記式（Ｓ）で表される吐出せん断速度が４００〜８００（１／ｍｉｎ）の条件において押出機によりシート状に成形する工程とを含む複合シートの製造方法。
【発明の詳細な説明】
【技術分野】
【０００１】
本発明は、環状オレフィン系樹脂とガラスフィラーとを含有する複合シート、および複合シートの製造方法に関する。さらに詳しくは、本発明は、薄型ディスプレイ、電子機器の光学機能シート；建材用シート；電気部品用基板などとして好適な耐熱透明シートである、環状オレフィン系樹脂とガラスフィラーとを含有する複合シート、および複合シートの製造方法に関する。
【背景技術】
【０００２】
環状オレフィン系樹脂は、透明性、耐熱性および耐薬品性などに優れる。このため、前記樹脂からなるシートは、薄型ディスプレイおよび携帯電話などの電子機器の光学機能シートに代表される光学材料、ガラス基板の代替基板として注目されている。
【０００３】
このような環状オレフィン系樹脂からなるシートをより広範な用途に適用するためには、より高温の製造プロセスに対応すべく加熱時の形状安定性が必要とされ、特に加熱時のシートの線膨張率（線膨張係数）を低減することが求められている。
【０００４】
例えば、透明樹脂とガラスフィラーとを混合して線膨張係数の低い透明シートを製造する手法としては、ガラスクロスにエポキシ系またはアクリル系の硬化性モノマーを含浸させ、さらに熱を加えることで該モノマーを硬化してシート化する手法が知られている（特許文献１、２参照）。
【０００５】
しかしながら、上記手法は、硬化性モノマーを硬化するために長時間の加熱工程が必要であり、シートの生産性に劣るという問題がある。
また、環状オレフィン系樹脂をコートしたガラスクロスを環状オレフィン系樹脂からなるシートで挟持し加熱プレスすることにより、線膨張係数の低い、環状オレフィン系樹脂とガラスクロスとの複合シートが得られることが知られている（特許文献３、４参照）。
【０００６】
しかしながら、上記手法は製造工程が長いため、シートの生産性が悪い。また、加熱プレス工程での加圧不均一性により得られるシートの厚みムラが大きく、シートの光学物性にばらつきが生じることが多い。このため、上記複合シートは光学材料として利用しにくいという問題がある。
【先行技術文献】
【特許文献】
【０００７】
【特許文献１】特許第３７２８４４１号公報
【特許文献２】特開２００４−２５２４３５号公報
【特許文献３】特許第３２６５７０９号公報
【特許文献４】特開２００７−２２４２７０号公報
【発明の概要】
【発明が解決しようとする課題】
【０００８】
本発明は、線膨張係数および厚みムラの小さい、環状オレフィン系樹脂とガラスフィラーとを含有する複合シート、ならびに前記特性を有する複合シートを生産性良く製造する方法を提供することを目的とする。
【課題を解決するための手段】
【０００９】
本発明者らは上記課題を解決すべく鋭意検討した。その結果、環状オレフィン系樹脂と
ガラスフィラーとの混合物を特定の条件において押出機によりシート状に成形することにより、上記特性を有し、しかも生産性に優れた複合シートを提供できることを見出し、本発明を完成するに至った。すなわち、本発明は以下の［１］〜［８］に関する。
【００１０】
［１］環状オレフィン系樹脂とガラスフィラーとを含有する複合シートであって、線膨張係数が３０ｐｐｍ／Ｋ以下であり、該シートの厚みの最大値と最小値との差が厚み平均の１０％以内である複合シート。
【００１１】
［２］前記ガラスフィラーが、ガラス繊維である前記［１］に記載の複合シート。
［３］前記環状オレフィン系樹脂が、下記一般式（１）で表される単量体に由来する構造単位を有する前記［１］または［２］に記載の複合シート。
【００１２】
【化１】
2010163548.tif 000002
［式（１）において、Ｒ1〜Ｒ4は、それぞれ独立に水素原子、ハロゲン原子、炭素数１〜３０の１価の炭化水素基またはその他の１価の有機基を表す。Ｒ1およびＲ2、またはＲ3
およびＲ4は、一体化して２価の有機基を形成してもよく、Ｒ1〜Ｒ4のうち任意の２つは
、互いに結合して単環または多環を形成してもよい。ｍおよびｎは、それぞれ独立に０または正の整数を表す。］
【００１３】
［４］環状オレフィン系樹脂とガラスフィラーとの混合物を、下記式（Ｓ）で表される吐出せん断速度が４００〜８００（１／ｍｉｎ）の条件において押出機によりシート状に成形し、厚みの最大値と最小値との差が厚み平均の１０％以内であって、線膨張係数が３０ｐｐｍ／Ｋ以下である複合シートを製造する複合シートの製造方法。
【００１４】
【数１】
2010163548.tif 000003
［５］前記ガラスフィラーが、ガラス繊維である前記［４］に記載の複合シートの製造方法。
【００１５】
［６］前記環状オレフィン系樹脂が、下記一般式（１）で表される単量体に由来する構造単位を有する前記［４］または［５］に記載の複合シートの製造方法。
【００１６】
【化２】
2010163548.tif 000004
［式（１）において、Ｒ1〜Ｒ4は、それぞれ独立に水素原子、ハロゲン原子、炭素数１〜３０の１価の炭化水素基またはその他の１価の有機基を表す。Ｒ1およびＲ2、またはＲ3
およびＲ4は、一体化して２価の有機基を形成してもよく、Ｒ1〜Ｒ4のうち任意の２つは
、互いに結合して単環または多環を形成してもよい。ｍおよびｎは、それぞれ独立に０または正の整数を表す。］
【００１７】
［７］前記環状オレフィン系樹脂が、前記一般式（１）で表される単量体を開環（共）重合した後、さらに水素添加して得られる（共）重合体である前記［６］に記載の複合シートの製造方法。
【００１８】
［８］前記［４］〜［７］の何れかに記載の複合シートの製造方法であって、前記環状オレフィン系樹脂とガラスフィラーとを押出機により複合化してストランドを得る工程と、該ストランドを裁断してペレットを得る工程と、該ペレットを前記式（Ｓ）で表される吐出せん断速度が４００〜８００（１／ｍｉｎ）の条件において押出機によりシート状に成形する工程とを含む複合シートの製造方法。
【発明の効果】
【００１９】
本発明によれば、線膨張係数および厚みムラの小さい、環状オレフィン系樹脂とガラスフィラーとを含有する複合シート、ならびに前記特性を有する複合シートを生産性良く製造する方法が提供される。このような複合シートは、透明性および加熱時の形状安定性に優れる。
【００２０】
すなわち、本発明の製造方法においては、特定の条件において押出成形により環状オレフィン系樹脂とガラスフィラーとの複合シートを製造する。前記手法は、加熱工程を特に要することなく、連続的に操業することができるため、生産性に優れ、しかもシートの厚み制御が容易であるという特徴を有する。
【００２１】
従って、上記手法により、従来では得られなかった、線膨張係数および厚みムラの小さい、環状オレフィン系樹脂とガラスフィラーとを含有する複合シートを提供することができる。
【図面の簡単な説明】
【００２２】
【図１】図１は、実施例１で用いられた複合シートの製造装置の説明図である。
【発明を実施するための形態】
【００２３】
以下、本発明の複合シートおよび複合シートの製造方法について詳細に説明する。
〔複合シート〕
本発明の複合シートは、環状オレフィン系樹脂とガラスフィラーとを含有し、線膨張係数が３０ｐｐｍ／Ｋ以下であり、該シートの厚みの最大値と最小値との差が厚み平均の１０％以内であることを特徴とする。
【００２４】
複合シートの線膨張係数は、３０ｐｐｍ／Ｋ以下、より好ましくは２５ｐｐｍ／Ｋ以下、さらに好ましくは２０ｐｐｍ／Ｋ以下である。線膨張係数が前記範囲にある複合シートは、光学材料やガラス基板の代替基板として好適に用いることができる。なお、本発明において、複合シートの線膨張係数は小さい程好ましいが、その下限値は、通常は５ｐｐｍ／Ｋ程度である。
【００２５】
複合シートの厚み平均は、好ましくは１０〜８００μｍ、より好ましくは２０〜５００μｍ、さらに好ましくは４０〜３００μｍである。複合シートの厚み平均が前記範囲を下回ると、該複合シートに対して延伸加工などの後加工を施す場合に機械的強度不足などの問題が生じることがある。一方、複合シートの厚み平均が前記範囲を上回ると、厚みや表面性などが均一なシートを製造することが難しいばかりか、得られたシートを巻き取ることが困難になることがある。
【００２６】
複合シートの厚み分布（厚みムラ）は、該シートの厚みの最大値と最小値との差が、厚み平均の１０％以内、好ましくは７％以内、より好ましくは５％以内であり；また、複合シートの厚みの最大値と最小値との差が、好ましくは２０μｍ以内、より好ましくは１０μｍ以内、さらに好ましくは６μｍ以内である。複合シートの厚み分布が前記値を超えると、光学機能シートなどの光学材料として利用する際、厚みの不均一性による光学特性のばらつきが生じることがある。なお、本発明において、複合シートの厚み分布（厚みムラ）は小さい程好ましいが、その下限値は、通常は１％程度（換言すれば、１〜２μｍ程度）である。
【００２７】
複合シートの全光線透過率は、好ましくは８０％以上、より好ましくは８５％以上、特に好ましくは９０％以上である。全光線透過率が前記範囲にある複合シートは、光学材料として好適に用いることができる。なお、本発明において、複合シートの全光線透過率は大きい程好ましいが、その上限値は、通常は９７％程度である。
【００２８】
複合シートの機械的熱変形温度は、好ましくは１００℃以上、より好ましくは１２０℃以上、特に好ましくは１４０℃以上である。また、その上限値は、通常は２５０℃程度である。機械的熱変形温度が前記範囲にある複合シートは、光学材料として好適に用いることができる。
【００２９】
なお、複合シートの上記物性は、後述する実施例で記載する条件において測定される。また、上記各種物性を有する複合シートは、後述する〔複合シートの製造方法〕の欄に記載の方法により、容易に製造することができる。
【００３０】
本発明の複合シートは、上記のように、透明性および加熱時の形状安定性に優れ、線膨張係数および厚みムラが小さいため、薄型ディスプレイおよび携帯電話などの電子機器の光学機能シートに代表される光学材料、ガラス基板の代替基板、建材用シート、電気部品用基板などに好適に用いられる。
【００３１】
以下、本発明で用いられる環状オレフィン系樹脂およびガラスフィラーについて説明する。なお、本発明の複合シートには、前記成分とともに、添加剤が含有されてもよい。
【００３２】
＜環状オレフィン系樹脂＞
本発明で用いられる環状オレフィン系樹脂としては、１種または２種以上の環状オレフィン系単量体とその他単量体とを開環（共）重合または付加（共）重合して得られるものであって、例えば、下記一般式（１）で表される単量体（以下、「特定単量体（１）」ともいう）に由来する構造単位を有する（共）重合体が挙げられる（例えば、以下の（i）
〜（vii））。これらの中では、（iii）の水素添加（共）重合体が樹脂の耐熱性、耐候性
、耐湿性、機械的強度、成型性の観点から好適である。
（i）特定単量体（１）の開環（共）重合体。
（ii）特定単量体（１）と共重合性単量体との開環共重合体。
（iii）上記（i）または（ii）の開環（共）重合体の水素添加（共）重合体。
（iv）上記（i）または（ii）の開環（共）重合体をフリーデルクラフト反応により環化
して得られる（共）重合体の水素添加（共）重合体。
（v）特定単量体（１）と不飽和二重結合含有化合物との飽和共重合体。
（vi）特定単量体（１）、ビニル系環状炭化水素系単量体およびシクロペンタジエン系単量体から選択される少なくとも１種の単量体の付加型（共）重合体、ならびにその水素添加（共）重合体。
（vii）特定単量体（１）とアクリレートとの交互共重合体。
【００３３】
【化３】
2010163548.tif 000005
式（１）において、Ｒ1〜Ｒ4は、それぞれ独立に水素原子、ハロゲン原子、炭素数１〜３０の１価の炭化水素基またはその他の１価の有機基を表す。Ｒ1およびＲ2、またはＲ3お
よびＲ4は、一体化して２価の有機基を形成してもよく、Ｒ1〜Ｒ4のうち任意の２つは、
互いに結合して単環または多環を形成してもよい。ｍおよびｎは、それぞれ独立に０または正の整数を表す。
【００３４】
なお、本発明において、「一体化して２価の有機基を形成する」とは、例えばＲ1およ
びＲ2がアルキリデン基などを形成することをいう（下記式（１’）参照）。
【００３５】
【化４】
2010163548.tif 000006
上記炭化水素基が有する少なくとも１つの水素原子はハロゲン原子に置換されていてもよく；また、上記その他の１価の有機基としては、例えば、炭化水素基以外の極性を有する１価の極性基が挙げられる。
【００３６】
上記１価の極性基としては、例えば、カルボキシル基、水酸基、アルコキシ基、アルコキシカルボニル基、アリロキシカルボニル基、アミノ基、アミド基、シアノ基、これらの基が有する少なくとも１つの水素原子がハロゲン原子に置換された基が挙げられる。これらの極性基は、メチレン基などの極性を有さない連結基を介して結合していてもよく、カルボニル基、エーテル基、シリルエーテル基、チオエーテル基、イミノ基などの極性を有する２価の連結基を介して結合していてもよい。
【００３７】
これらの極性基の中では、カルボキシル基、水酸基、アルコキシカルボニル基、ハロゲン化アルコキシカルボニル基、アリロキシカルボニル基が好ましく、アルコキシカルボニル基、ハロゲン化アルコキシカルボニル基、アリロキシカルボニル基がより好ましい。
【００３８】
特定単量体（１）において、好ましいＲ1〜Ｒ4、ｍおよびｎを以下に記す。
Ｒ1およびＲ3は、それぞれ独立に、好ましくは水素原子または炭素数１〜１０の１価の炭化水素基、より好ましくは水素原子または炭素数１〜４の１価の炭化水素基、さらに好ましくは水素原子または炭素数１〜２の１価の炭化水素基であり；Ｒ2およびＲ4は、それぞれ独立に、好ましくは水素原子またはその他の１価の有機基、より好ましくはＲ2およ
びＲ4の少なくとも１つが１価の極性基である。
【００３９】
Ｒ1およびＲ3において、上記炭化水素基としては、アルキル基が好ましく、炭素数１〜４のアルキル基がより好ましく、炭素数１〜２のアルキル基がさらに好ましく、メチル基が特に好ましい。
【００４０】
特に、Ｒ2およびＲ4の少なくとも１つが、アルコキシカルボニル基または連結基を介してアルコキシカルボニル基が結合している極性基である、下記式（ｉ）で表される極性基（以下、「極性基（ｉ）」ともいう）であることが好ましい。極性基（ｉ）を有する特定単量体（１）を用いることにより、高いガラス転移温度（Ｔｇ）と低い吸湿性とを有し、各種材料との優れた密着性を有する環状オレフィン系樹脂が得られる。
−（ＣＨ2）pＣＯＯＲ・・・（ｉ）
式（ｉ）において、Ｒは、炭素数１〜１２、好ましくは炭素数１〜４、より好ましくは炭素数１〜２の１価の炭化水素基を表す。前記炭化水素基は、好ましくはアルキル基である。また、ｐは、好ましくは０〜５、より好ましくは０である。ｐの値が小さいほど、高いガラス転移温度を有する環状オレフィン系樹脂が得られる点で好ましく、さらにｐが０である特定単量体（１）はその合成が容易である点で好ましい。
【００４１】
さらに、Ｒ2またはＲ4が極性基（ｉ）である場合には、該極性基（ｉ）が結合した炭素原子に結合する基（例えば、Ｒ2が極性基（ｉ）である場合にはＲ1である）がアルキル基であると、低い吸湿性を有する環状オレフィン系樹脂が得られる点で好ましい。
【００４２】
ｍおよびｎは、それぞれ独立に、好ましくは０〜３の整数であり、より好ましくはｍ＋ｎ＝０〜４、さらに好ましくはｍ＋ｎ＝０〜２を満たす整数であり、特に好ましくはｍ＝０、ｎ＝１である。ｍ＝０、ｎ＝１である特定単量体（１）を用いることにより、ガラス転移温度が高くかつ機械的強度も優れる環状オレフィン系樹脂が得られる。
【００４３】
特定単量体（１）の具体例としては、以下のような単量体が挙げられるが、特定単量体（１）はこれらの具体例に限定されるものではない。また、特定単量体（１）は１種単独で用いてもよく、２種以上を併用してもよい。
【００４４】
ビシクロ［２．２．１］ヘプト−２−エン、
トリシクロ［４．３．０．１2,5］−８−デセン、
トリシクロ［４．４．０．１2,5］−３−ウンデセン、
テトラシクロ［４．４．０．１2,5．１7,10］−３−ドデセン、
ペンタシクロ［６．５．１．１3,6．０2,7．０9,13］−４−ペンタデセン、
５−メチルビシクロ［２．２．１］ヘプト−２−エン、
５−エチルビシクロ［２．２．１］ヘプト−２−エン、
５−メトキシカルボニルビシクロ［２．２．１］ヘプト−２−エン、
５−メチル−５−メトキシカルボニルビシクロ［２．２．１］ヘプト−２−エン、
５−シアノビシクロ［２．２．１］ヘプト−２−エン、
８−メトキシカルボニルテトラシクロ［４．４．０．１2,5．１7,10］−３−ドデセン、
８−エトキシカルボニルテトラシクロ［４．４．０．１2,5．１7,10］−３−ドデセン、
８−ｎ−プロポキシカルボニルテトラシクロ［４．４．０．１2,5．１7,10］−３−ドデ
セン、
８−イソプロポキシカルボニルテトラシクロ［４．４．０．１2,5．１7,10］−３−ドデ
セン、
８−ｎ−ブトキシカルボニルテトラシクロ［４．４．０．１2,5．１7,10］−３−ドデセ
ン、
８−メチル−８−メトキシカルボニルテトラシクロ［４．４．０．１2,5．１7,10］−３
−ドデセン、
８−メチル−８−エトキシカルボニルテトラシクロ［４．４．０．１2,5．１7,10］−３
−ドデセン、
８−メチル−８−ｎ−プロポキシカルボニルテトラシクロ［４．４．０．１2,5．１7,10
］−３−ドデセン、
８−メチル−８−イソプロポキシカルボニルテトラシクロ［４．４．０．１2,5．１7,10
］−３−ドデセン、
８−メチル−８−ｎ−ブトキシカルボニルテトラシクロ［４．４．０．１2,5．１7,10］
−３−ドデセン、
５−エチリデンビシクロ［２．２．１］ヘプト−２−エン、
８−エチリデンテトラシクロ［４．４．０．１2,5．１7,10］−３−ドデセン、
５−フェニルビシクロ［２．２．１］ヘプト−２−エン、
８−フェニルテトラシクロ［４．４．０．１2,5．１7,10］−３−ドデセン、
５−フルオロビシクロ［２．２．１］ヘプト−２−エン、
５−フルオロメチルビシクロ［２．２．１］ヘプト−２−エン、
５−トリフルオロメチルビシクロ［２．２．１］ヘプト−２−エン、
５−ペンタフルオロエチルビシクロ［２．２．１］ヘプト−２−エン、
５，５−ジフルオロビシクロ［２．２．１］ヘプト−２−エン、
５，６−ジフルオロビシクロ［２．２．１］ヘプト−２−エン、
【００４５】
５，５−ビス（トリフルオロメチル）ビシクロ［２．２．１］ヘプト−２−エン、
５，６−ビス（トリフルオロメチル）ビシクロ［２．２．１］ヘプト−２−エン、
５−メチル−５−トリフルオロメチルビシクロ［２．２．１］ヘプト−２−エン、
５，５，６−トリフルオロビシクロ［２．２．１］ヘプト−２−エン、
５，５，６−トリス（フルオロメチル）ビシクロ［２．２．１］ヘプト−２−エン、
５，５，６，６−テトラフルオロビシクロ［２．２．１］ヘプト−２−エン、
５，５，６，６−テトラキス（トリフルオロメチル）ビシクロ［２．２．１］ヘプト−２−エン、
５，５−ジフルオロ−６，６−ビス（トリフルオロメチル）ビシクロ［２．２．１］ヘプト−２−エン、
５，６−ジフルオロ−５，６−ビス（トリフルオロメチル）ビシクロ［２．２．１］ヘプト−２−エン、
５，５，６−トリフルオロ−５−トリフルオロメチルビシクロ［２．２．１］ヘプト−２−エン、
５−フルオロ−５−ペンタフルオロエチル−６，６−ビス（トリフルオロメチル）ビシクロ［２．２．１］ヘプト−２−エン、
５，６−ジフルオロ−５−ヘプタフルオロ−イソプロピル−６−トリフルオロメチルビシクロ［２．２．１］ヘプト−２−エン、
５−クロロ−５，６，６−トリフルオロビシクロ［２．２．１］ヘプト−２−エン、
５，６−ジクロロ−５，６−ビス（トリフルオロメチル）ビシクロ［２．２．１］ヘプト−２−エン、
５，５，６−トリフルオロ−６−トリフルオロメトキシビシクロ［２．２．１］ヘプト−２−エン、
５，５，６−トリフルオロ−６−ヘプタフルオロプロポキシビシクロ［２．２．１］ヘプト−２−エン、
８−フルオロテトラシクロ［４．４．０．１2,5．１7,10］−３−ドデセン、
８−フルオロメチルテトラシクロ［４．４．０．１2,5．１7,10］−３−ドデセン、
８−ジフルオロメチルテトラシクロ［４．４．０．１2,5．１7,10］−３−ドデセン、
８−トリフルオロメチルテトラシクロ［４．４．０．１2,5．１7,10］−３−ドデセン、
８−ペンタフルオロエチルテトラシクロ［４．４．０．１2,5．１7,10］−３−ドデセン
、
８，８−ジフルオロテトラシクロ［４．４．０．１2,5．１7,10］−３−ドデセン、
８，９−ジフルオロテトラシクロ［４．４．０．１2,5．１7,10］−３−ドデセン、
８，８−ビス（トリフルオロメチル）テトラシクロ［４．４．０．１2,5．１7,10］−３
−ドデセン、
８，９−ビス（トリフルオロメチル）テトラシクロ［４．４．０．１2,5．１7,10］−３
−ドデセン、
８−メチル−８−トリフルオロメチルテトラシクロ［４．４．０．１2,5．１7,10］−３
−ドデセン、
８，８，９−トリフルオロテトラシクロ［４．４．０．１2,5．１7,10］−３−ドデセン
、
８，８，９−トリス（トリフルオロメチル）テトラシクロ［４．４．０．１2,5．１7,10
］−３−ドデセン、
８，８，９，９−テトラフルオロテトラシクロ［４．４．０．１2,5．１7,10］−３−ド
デセン、
【００４６】
８，８，９，９−テトラキス（トリフルオロメチル）テトラシクロ［４．４．０．１2,5
．１7,10］−３−ドデセン、
８，８−ジフルオロ−９，９−ビス（トリフルオロメチル）テトラシクロ［４．４．０．１2,5．１7,10］−３−ドデセン、
８，９−ジフルオロ−８，９−ビス（トリフルオロメチル）テトラシクロ［４．４．０．１2,5．１7,10］−３−ドデセン、
８，８，９−トリフルオロ−９−トリフルオロメチルテトラシクロ［４．４．０．１2,5
．１7,10］−３−ドデセン、
８，８，９−トリフルオロ−９−トリフルオロメトキシテトラシクロ［４．４．０．１2,5．１7,10］−３−ドデセン、
８，８，９−トリフルオロ−９−ペンタフルオロプロポキシテトラシクロ［４．４．０．１2,5．１7,10］−３−ドデセン、
８−フルオロ−８−ペンタフルオロエチル−９，９−ビス（トリフルオロメチル）テトラシクロ［４．４．０．１2,5．１7,10］−３−ドデセン、
８，９−ジフルオロ−８−ヘプタフルオロイソプロピル−９−トリフルオロメチルテトラシクロ［４．４．０．１2,5．１7,10］−３−ドデセン、
８−クロロ−８，９，９−トリフルオロテトラシクロ［４．４．０．１2,5．１7,10］−
３−ドデセン、
８，９−ジクロロ−８，９−ビス（トリフルオロメチル）テトラシクロ［４．４．０．１2,5．１7,10］−３−ドデセン、
８−（２，２，２−トリフルオロエトキシカルボニル）テトラシクロ［４．４．０．１2,5．１7,10］−３−ドデセン、
８−メチル−８−（２，２，２−トリフルオロエトキシカルボニル）テトラシクロ［４．４．０．１2,5．１7,10］−３−ドデセン。
【００４７】
本発明において、環状オレフィン系樹脂は公知の方法により得ることができ、例えば、特開平１−１３２６２６号公報、特開平１−２４０５１７号公報、特開２００６−７７２５７号公報および特開２００８−９５５号公報に記載の方法により得ることができる。以下、開環（共）重合体（I）および（II）、ならびに水素添加（共）重合体（III）について説明する。
【００４８】
−開環（共）重合体（I）および（II）−
開環（共）重合体（I）は、１種または２種以上の特定単量体（１）を開環（共）重合
して合成される。開環共重合体（II）は、１種または２種以上の特定単量体（１）と、以下に記載する共重合性単量体とを開環共重合して合成される。この際、以下に記載する開環重合触媒、重合反応用溶媒および分子量調節剤を用いることが好ましい。
【００４９】
≪共重合性単量体≫
上記共重合性単量体（後述する分子量調節剤を除く）としては、炭素数４〜２０、好ましくは炭素数５〜１２のシクロオレフィンが挙げられ、具体的には、シクロブテン、シクロペンテン、シクロヘプテン、シクロオクテンが挙げられる。これらの共重合性単量体は１種単独で用いてもよく、２種以上を併用してもよい。
【００５０】
上記共重合性単量体の使用量は、特定単量体（１）：共重合性単量体（重量比）が、好ましくは１００：０〜５０：５０、より好ましくは１００：０〜６０：４０となる量とされる。
【００５１】
また、ポリブタジエン、ポリイソプレンなどの共役ジエン化合物；スチレン−ブタジエン共重合体、エチレン−非共役ジエン共重合体、ポリノルボルネンなどの主鎖に炭素−炭素二重結合を２つ以上有する不飽和炭化水素系ポリマーなどの存在下に、特定単量体（１）や共重合性単量体を開環共重合して、開環共重合体（I）および（II）を合成してもよ
い。
【００５２】
≪開環重合触媒≫
上記開環重合触媒としては、Olefin Metathesis and Metathesis Polymerization（K. J. IVIN, J. C. MOL, Academic Press 1997年）に記載されている触媒が好ましく用いら
れる。
【００５３】
このような開環重合触媒としては、例えば、（ａ）Ｗ、Ｍｏ、Ｒｅ、ＶおよびＴｉの化合物から選択される少なくとも１種の化合物（以下、「化合物（ａ）」ともいう）と、（ｂ）Ｌｉ、Ｎａ、Ｋ、Ｍｇ、Ｃａ、Ｚｎ、Ｃｄ、Ｈｇ、Ｂ、Ａｌ、Ｓｉ、Ｓｎ、Ｐｂなどの化合物であって、該元素と炭素との結合または該元素と水素との結合を少なくとも１つ有する化合物から選択される少なくとも１種の化合物（以下、「化合物（ｂ）」ともいう）との組合せからなるメタセシス重合触媒が挙げられる。また、開環重合触媒には、該触媒の活性を高めるために、後述する添加剤（ｃ）が配合されていてもよい。
【００５４】
化合物（ａ）としては、例えば、ＷＣｌ6、ＭｏＣｌ5、ＲｅＯＣｌ3、ＶＯＣｌ3、ＴｉＣｌ4などの特開平１−２４０５１７号公報（７頁）に記載の化合物が挙げられる。
化合物（ｂ）としては、例えば、ｎ−Ｃ4Ｈ9Ｌｉ、（Ｃ2Ｈ5）3Ａl、（Ｃ2Ｈ5）2Ａｌ
Ｃｌ、（Ｃ2Ｈ5）1.5ＡｌＣｌ1.5、（Ｃ2Ｈ5）ＡｌＣｌ2、メチルアルモキサン、ＬｉＨ
などの特開平１−２４０５１７号公報（７頁）に記載の化合物が挙げられる。
【００５５】
添加剤（ｃ）としては、例えば、アルコール類、アルデヒド類、ケトン類、アミン類を好適に用いることができ、さらに特開平１−２４０５１７号公報（７頁右下〜８頁左上欄）に記載の化合物を用いることができる。
【００５６】
また、上述の化合物（ａ）、化合物（ｂ）および添加剤（ｃ）などからなるメタセシス重合触媒に代えて、（ｄ）助触媒を用いない周期表第４〜８族遷移金属−カルベン錯体やメタラシクロブタン錯体などからなるメタセシス重合触媒（以下、「その他の触媒（ｄ）」ともいう）を用いてもよい。
【００５７】
その他の触媒（ｄ）としては、例えば、Ｗ（＝Ｎ−２，６−Ｃ6Ｈ3 ｉＰｒ2）（＝ＣＨ
ｔＢｕ）（Ｏ ｔＢｕ）2、Ｍｏ（＝Ｎ−２，６−Ｃ6Ｈ3 ｉＰｒ2）（＝ＣＨ ｔＢｕ）（Ｏ ｔＢｕ）2、Ｒｕ（＝ＣＨＣＨ＝ＣＰｈ2）（ＰＰｈ3）2Ｃｌ2、Ｒｕ（＝ＣＨＰｈ）（ＰＣ6Ｈ11）2Ｃｌ2が挙げられる。
【００５８】
上記開環重合触媒の使用量は、化合物（ａ）：全単量体（環状オレフィン系樹脂を合成する際に用いられる全単量体をいう。以下同じ。）（モル比）が、好ましくは１：５００〜１：５０００００、より好ましくは１：１０００〜１：１０００００となる範囲であり、化合物（ａ）：化合物（ｂ）（金属原子換算のモル比）が、好ましくは１：１〜１：１００、より好ましくは１：２〜１：５０となる範囲であり、開環重合触媒に添加剤（ｃ）を配合する場合には、添加剤（ｃ）：化合物（ａ）（モル比）が、好ましくは０．００５：１〜１５：１、より好ましくは０．０５：１〜７：１となる範囲である。
【００５９】
また、その他の触媒（ｄ）の使用量は、その他の触媒（ｄ）：全単量体（モル比）が、好ましくは１：５０〜１：１０００００、より好ましくは１：１００〜１：５００００となる範囲である。
【００６０】
≪重合反応用溶媒≫
上記重合反応用溶媒としては、例えば、ペンタン、ヘキサン、ヘプタン、オクタン、ノナン、デカンなどのアルカン類；シクロヘキサン、シクロヘプタン、シクロオクタン、デカリン、ノルボルナンなどのシクロアルカン類；ベンゼン、トルエン、キシレン、エチルベンゼン、クメンなどの芳香族炭化水素；クロロブタン、ブロモヘキサン、塩化メチレン、ジクロロエタン、ヘキサメチレンジブロミド、クロロベンゼン、クロロホルム、テトラクロロエチレンなどのハロゲン化アルカン、ハロゲン化アリールなどの化合物；酢酸エチル、酢酸ｎ−ブチル、酢酸ｉｓｏ−ブチル、プロピオン酸メチル、ジメトキシエタンなどの飽和カルボン酸エステル類；ジブチルエーテル、テトラヒドロフラン、ジメトキシエタンなどのエーテル類が挙げられる。これらの中では、芳香族炭化水素が好ましい。また、これらの重合反応用溶媒は１種単独で用いてもよく、２種以上を併用してもよい。
上記重合反応用溶媒の使用量は、溶媒：特定単量体（１）（重量比）が、好ましくは１：１〜１０：１、より好ましくは１：１〜５：１となる量とされる。
【００６１】
≪分子量調節剤≫
開環（共）重合体（I）および（II）の分子量は、重合温度、開環重合触媒の種類、重
合反応用溶媒の種類を適宜選択することにより調節することができるが、分子量調節剤を反応系に共存させることにより調節することが好ましい。
【００６２】
上記分子量調節剤としては、例えば、エチレン、プロペン、１−ブテン、１−ペンテン、１−ヘキセン、１−ヘプテン、１−オクテン、１−ノネン、１−デセンなどのα−オレフィンおよびスチレンが挙げられる。これらの中では、１−ブテン、１−ヘキセンが特に好ましい。また、これらの分子量調節剤は１種単独で用いてもよく、２種以上を併用してもよい。
上記分子量調節剤の使用量は、開環重合反応に供される特定単量体（１）１モルに対して、好ましくは０．００５〜０．６モル、より好ましくは０．０２〜０．５モルである。
【００６３】
−水素添加（共）重合体（III）−
以上のようにして得られる開環（共）重合体（I）または開環共重合体（II）は、その
ままでも用いられるが、これらに水素添加して得られる水素添加（共）重合体（III）は
、耐衝撃性の大きい樹脂であることから有用である。前記水素添加の際には、水素添加触媒を用いることが好ましい。
【００６４】
≪水素添加触媒≫
上記水素添加触媒としては、通常のオレフィン性化合物の水素添加反応に用いられる水素添加触媒を用いることができる。上記水素添加触媒としては、公知の不均一系触媒および均一系触媒を何れも用いることができる。
【００６５】
上記不均一系触媒としては、パラジウム、白金、ニッケル、ロジウム、ルテニウムなどの貴金属触媒物質を、カーボン、シリカ、アルミナ、チタニアなどの担体に担持させた固体触媒が挙げられる。
【００６６】
上記均一系触媒としては、例えば、ナフテン酸ニッケル／トリエチルアルミニウム、ビス（アセチルアセトナト）ニッケル（II）／トリエチルアルミニウム、オクテン酸コバルト／ｎ−ブチルリチウム、チタノセンジクロリド／ジエチルアルミニウムモノクロリド、酢酸ロジウム、クロロトリス（トリフェニルホスフィン）ロジウム、ジクロロトリス（トリフェニルホスフィン）ルテニウム、クロロヒドリドカルボニルトリス（トリフェニルホスフィン）ルテニウム、ジクロロカルボニルトリス（トリフェニルホスフィン）ルテニウム、（アセトキシ）カルボニル（ヒドリド）ビス（トリフェニルホスフィン）ルテニウム、（４−ペンチルベンゾイロキシ）カルボニル（ヒドリド）ビス（トリフェニルホスフィン）ルテニウムが挙げられる。
【００６７】
水素添加触媒の形状は粉末状でも粒状でもよい。また、水素添加触媒は１種単独で用いてもよく、２種以上を併用してもよい。
上記水素添加触媒の使用量は、適宣調整する必要があるが、開環（共）重合体（I）お
よび開環共重合体（II）の合計：水素添加触媒（重量比）が、好ましくは１：１×１０-6〜１：２となる量とされる。
【００６８】
−環状オレフィン系樹脂の物性−
本発明で用いられる環状オレフィン系樹脂は、ゲルパーミエーションクロマトグラフィー（ＧＰＣ）で測定したポリスチレン換算の数平均分子量（Ｍｎ）が好ましくは８０００〜１０００００、より好ましくは１００００〜８００００、さらに好ましくは１２０００〜５００００であり、重量平均分子量（Ｍｗ）が好ましくは２００００〜３０００００、より好ましくは３００００〜２５００００、さらに好ましくは４００００〜２０００００であり、分子量分布（Ｍｗ／Ｍｎ）が好ましくは２．０〜４．０、より好ましくは２．５〜３．７、さらに好ましくは２．８〜３．５である。数平均分子量および重量平均分子量が前記範囲にある環状オレフィン系樹脂を用いることにより、機械的強度に優れた複合シートが得られる。また、分子量分布が前記範囲にある環状オレフィン系樹脂を用いることにより、機械的強度に優れた複合シートが得られる。
【００６９】
本発明で用いられる環状オレフィン系樹脂は、ガラス転移温度（Ｔｇ）が好ましくは１００℃以上、より好ましくは１００〜３５０℃、さらに好ましくは１１０〜２５０℃、特に好ましくは１１０〜２００℃である。環状オレフィン系樹脂のＴｇが前記範囲を下回ると、該樹脂を高温条件下で使用する際、またはコーティングもしくは印刷などの二次加工の際に変形することがある。一方、環状オレフィン系樹脂のＴｇが前記範囲を上回ると、成形加工が困難になり、また成形加工時の加熱温度を高くする必要が生じるため、熱によって該樹脂が劣化することがある。
【００７０】
＜ガラスフィラー＞
本発明で用いられるガラスフィラーとしては、例えば、ガラスチョップドストランドなどのガラス繊維；ガラスクロスなどのガラス織布、ガラス不織布などのガラス繊維布；ガラスビーズ；ガラスフレーク；ガラスパウダー；ミルドガラスが挙げられる。これらの中では、上記環状オレフィン系樹脂と押出成形により複合化しやすく、かつ機械的強度および耐熱性が優れる複合シートが得られることから、ガラス繊維が特に好ましい。
【００７１】
上記カラス繊維としては特に限定されず公知公例のものが使用できるが、その平均長さは０．５〜１００ｍｍであることが好ましく、１〜５０ｍｍであることがより好ましい。ガラス繊維の平均長さが前記範囲であると、該ガラス繊維と環状オレフィン系樹脂とを押出機内で複合化しやすく、かつ得られる複合シートの線膨張係数を低くできる。
【００７２】
また、ガラス繊維の平均繊維径は、好ましくは１〜３０μｍ、より好ましくは５〜２０μｍである。ガラス繊維の平均繊維径が小さ過ぎると、押出機内でガラス繊維が折損して得られる複合シートの強度が低下し、また平均繊維径が大き過ぎると、得られる複合シートの表面性が低下することがある。
【００７３】
ガラスの種類としては、例えば、Ｅガラス、Ｃガラス、Ａガラス、Ｓガラス、Ｄガラス、ＮＥガラス、Ｔガラス、低誘電率ガラス、高誘電率ガラスが挙げられる。これらの中では、アルカリ金属などのイオン性不純物が少なく、入手が容易なＥガラス、ＳガラスおよびＮＥガラスが好ましい。
【００７４】
また、ガラスフィラーと環状オレフィン系樹脂との密着性を高めるために、該ガラスフィラー表面をアミノシラン、スチリルシラン、エポキシシラン、メタクリロキシシラン、アクリロキシシラン、ビニルシランなどのシランカップリング剤；アルミキレート化合物などの金属キレート化合物で処理してもよい。
【００７５】
ガラスフィラーにこのような表面処理が施されていると、ガラスフィラーと環状オレフィン系樹脂との密着性が高くなるので、複合シートの透明性を高くすることが可能であり、さらに複合シートに繰り返し曲げを与えた場合に生じるガラスフィラー表面と環状オレフィン系樹脂などのポリマーとの界面剥離による透明性の低下を抑制することが可能である。
【００７６】
本発明において、ガラスフィラーの含有量は、環状オレフィン系樹脂１００重量部に対して、好ましくは６６〜１３２重量部、より好ましくは８０〜１２０重量部、さらに好ましくは９０〜１１０重量部である。環状オレフィン系樹脂とガラスフィラーとの含有量の割合が前記範囲にある複合シートは、線膨張係数などの物性が良好となる。
【００７７】
＜添加剤＞
本発明においては、上記環状オレフィン系樹脂およびガラスフィラーとともに、本発明の目的を損なわない範囲で、上記環状オレフィン系樹脂以外の熱可塑性樹脂、酸化防止剤、紫外線吸収剤、染料、顔料、ガラスフィラー以外の無機フィラーなどを用いてもよい。
【００７８】
〔複合シートの製造方法〕
本発明の複合シートの製造方法は、環状オレフィン系樹脂とガラスフィラーとの混合物を、下記式（Ｓ）で表される吐出せん断速度が４００〜８００（１／ｍｉｎ）の条件において押出機によりシート状に成形し、厚みの最大値と最小値との差が厚み平均の１０％以内であって、線膨張係数が３０ｐｐｍ／Ｋ以下である複合シートを製造することを特徴とする。
【００７９】
【数２】
2010163548.tif 000007
ここで、製造される複合シートの、厚み分布など（厚み平均、厚みの最大値と最小値との差）、線膨張係数、全光線透過率および機械的変形強度などの各種物性の好ましい範囲は、上記〔複合シート〕の欄に記載したとおりである。
【００８０】
本発明で用いられる押出成形法としては、例えば、環状オレフィン系樹脂とガラスフィラーとを押出機により複合化して、得られた複合化物をギアポンプによりダイに定量供給してシート状に成形し、冷却ロールや冷却ベルトなどの引取り機（以下、「冷却ロールなど」ともいう）を用いて得られた複合シートを冷却し、巻取り機を用いて該複合シートを巻き取る方法が好ましい。
【００８１】
本発明において、環状オレフィン系樹脂およびガラスフィラーを押出機に供給する順序などは特に限定されず、環状オレフィン系樹脂とガラスフィラーとを含有する樹脂組成物を押出機に供給してもよく、環状オレフィン系樹脂とガラスフィラーとを別々に押出機に供給してもよく、環状オレフィン系樹脂とガラスフィラーとを含有するペレットを押出機に供給してもよい。
【００８２】
特に、予め押出機により環状オレフィン系樹脂とガラスフィラーとを溶融混合して得られたペレットを、再度押出機に供給することが好ましい。
すなわち、本発明の複合シートの製造方法は、（１）環状オレフィン系樹脂とガラスフィラーとを押出機により複合化してストランドを得る工程と、（２）該ストランドを裁断してペレットを得る工程と、（３）該ペレットを前記式（Ｓ）で表される吐出せん断速度が４００〜８００（１／ｍｉｎ）の条件において押出機によりシート状に成形する工程とを含むことが好ましい。
【００８３】
このように、環状オレフィン系樹脂とガラスフィラーとを２度にわたって押出機内で溶融混合することにより、複合シートに含まれるガラスフィラーの分散性が高く均一となり、機械的強度の高い複合シートが得られる。
【００８４】
なお、本発明の複合シートの製造方法において、環状オレフィン系樹脂およびガラスフィラーは、上記〔複合シート〕の欄に記載した環状オレフィン系樹脂およびガラスフィラーを好ましく用いることができる。また、前記環状オレフィン系樹脂およびガラスフィラーとともに、上記添加剤を用いてもよい。
【００８５】
本発明において、ガラスフィラーの供給割合は、環状オレフィン系樹脂１００重量部に対して、好ましくは６６〜１３２重量部、より好ましくは８０〜１２０重量部、さらに好ましくは９０〜１１０重量部である。環状オレフィン系樹脂とガラスフィラーとの供給割合が前記範囲にあると、得られる複合シートの線膨張係数などの物性が良好となる。
【００８６】
≪押出機≫
上記押出機としては、例えば、単軸、二軸、遊星式、コニーダー、バンバリーミキサータイプなどの押出機が挙げられるが、これらの中では単軸押出機および二軸押出機が好ましく用いられる。また、押出機のスクリュー形状としては、例えば、ベント型、先端ダルメージ型、ダブルフライト型、フルフライト型、バリア型があり；圧縮タイプとしては、例えば、緩圧縮タイプ、急圧縮タイプがある。これらの中では、フルフライト型緩圧縮タ
イプまたはバリア型緩圧縮タイプが好ましい。
【００８７】
上記押出機（シリンダー、スクリューなど）およびダイの材質としては特に限定されず、例えば、ＳＣＭ系などの鋼鉄、ＳＵＳなどのステンレス材が挙げられる。また、上記押出機およびダイとしては、その表面（押出機シリンダーおよびダイの内面、押出機スクリューの表面）に、クロム、ニッケル、チタンなどのメッキが施されたもの；ＰＶＤ（Ｐｈｙｓｉｃａｌ  Ｖａｐｏｒ  Ｄｅｐｏｓｉｔｉｏｎ）法などにより、ＴｉＮ、ＴｉＡｌＮ、ＴｉＣＮ、ＣｒＮ、ＤＬＣ（ダイアモンド状カーボン）などの被膜が形成されたもの；ＷＣなどのタングステン系物質、サーメットなどのセラミックが溶射されて被膜が形成されたもの；窒化処理されたものなどを用いることもできる。このような表面処理を施すことにより、前記内面および表面と樹脂との摩擦係数が小さくなるため、均一に溶融した樹脂が得られる。
【００８８】
上記樹脂温度（押出機シリンダーの設定温度を指す）は、好ましくは２００〜３５０℃、より好ましくは２２０〜３２０℃である。樹脂温度が前記範囲を下回ると、樹脂を均一に溶融させることができず、一方、前記範囲を上回ると、溶融時に樹脂が熱劣化して表面性に優れた高品質な複合シートの製造が困難になることがある。
【００８９】
さらに、樹脂温度が、上記温度範囲内であって、かつ環状オレフィン系樹脂のガラス転移温度（Ｔｇ）に対して、Ｔｇ＋１２０℃〜Ｔｇ＋１６０℃の範囲内であることが特に好ましい。例えば、環状オレフィン系樹脂のＴｇが１３０℃であれば、複合シートの製造にとって特に好ましい温度範囲は２５０〜２９０℃である。本発明において、好ましくは上述した特定の環状オレフィン系樹脂を用いた場合には、前記のような高温下においても複合シートの結晶化（白濁）を抑制することができ、また該樹脂はガラスフィラーと優れた相溶性を有するため、押出成形性が良好となる。
【００９０】
また、押出時にスクリューが樹脂に与えるせん断速度は、好ましくは１〜５００（１／ｓｅｃ）、より好ましくは２〜３５０（１／ｓｅｃ）、さらに好ましくは５〜２００（１／ｓｅｃ）である。押出時のせん断速度が前記範囲を下回ると、樹脂を均一に溶融させることができないため、厚みムラが小さい複合シートを得ることが困難になることがある。一方、押出時のせん断速度が前記範囲を上回ると、せん断力が大き過ぎて樹脂および添加剤が分解・劣化し、複合シートの表面に発泡、ダイライン、付着物などの欠陥が生じてしまうことがある。
【００９１】
≪ギアポンプ≫
上記ギアポンプとしては、ギアの間で下流側より戻される樹脂がキアポンプ系内に入る内部潤滑方式と、該樹脂が外部に排出される外部潤滑方式とがあるが、環状オレフィン系樹脂の熱安定性が良好ではない場合には、外部潤滑方式が好ましい。ギアポンプのギア歯の切り方は、軸に対して平行なタイプよりもヘリカルタイプが、樹脂の計量が安定するため好ましい。
【００９２】
≪ダイ≫
上記ダイの形状としては、ダイ内部の樹脂流動を均一にできる形状であることが好ましい。また、複合シートの厚みを均一とするには、ダイ出口近傍での幅方向におけるダイ内部の圧力分布が一定であること、およびダイ出口近傍での幅方向における樹脂流量がほぼ一定であり、ダイ出口での樹脂流量が吐出口のリップギャップ（ダイリップの開き量。以下、単に「リップギャップ」ともいう。）により調整可能な範囲であることが好ましい。
【００９３】
上記条件を満たすダイのマニホールドとしては、コートハンガータイプのマニホールドが好ましい。一方、ストレートタイプおよびフィッシュテールタイプなどのマニホールド
は、幅方向における樹脂流量の流量分布が大きくなり、結果として複合シートの厚みムラが大きくなることがある。
【００９４】
本発明において、シート引取り速度（ｍ／ｍｉｎ）と押出時のダイリップにおけるリップギャップ（ｍ）との比で表される吐出せん断速度（１／ｍｉｎ）を、以下のような特定の範囲に設定して、環状オレフィン系樹脂とガラスフィラーとの混合物または複合化物を押出機によりシート状に成形することを特徴とする。
【００９５】
従来技術においては、一般的な環状オレフィン系樹脂の押出条件は、吐出せん断速度が１００００〜２００００（１／ｍｉｎ）程度であった。しかしながら、環状オレフィン系樹脂とガラスフィラーとの複合化物に対して前記条件を適用すると、引取速度が速すぎて全くシート形状にはならないのである。
【００９６】
また、線膨張係数の低い複合シートを製造するためには、従来技術においては、環状オレフィン系樹脂とガラスフィラーとの合計量に対し、ガラスフィラーを３０重量％以上供給する必要があるとされていた。そして、そのような供給割合では、これらの複合化物の溶融特性が悪い（ＭＦＲ低下、靭性低下）ため、押出成形により該複合化物をシート状に成形することは困難であると考えられていた。
【００９７】
しかしながら、本発明においては、特定の条件において押出成形することにより、上記問題点が解決（上記量のガラスフィラーを供給したとしてもシート成形可能であるなど）されたのである。すなわち、以下のような条件において、環状オレフィン系樹脂とガラスフィラーとの混合物または複合化物を押出成形することにより、従来では得られなかった、透明性および加熱時の形状安定性に優れ、線膨張係数および厚みムラが小さい複合シートを製造することができる。
【００９８】
【数３】
2010163548.tif 000008
上記式（Ｓ）で表される押出時の吐出せん断速度は、４００〜８００（１／ｍｉｎ）、好ましくは５００〜７００（１／ｍｉｎ）、特に好ましくは５５０〜６５０（１／ｍｉｎ）である。吐出せん断速度が前記範囲より小さいと、押出機のダイリップ付近で樹脂だまりが形成され、局所的に厚い部分が形成され、厚みの均一なシートを製造することが困難となる。一方、吐出せん断速度が前記範囲より大きいと、シート内に薄い部分や空隙が形成され、シートの巻取り問題などが発生し、シート状への成形が困難となる。
【００９９】
また、複合シートの厚みを均一とするには、ダイ出口近傍での幅方向における温度分布を一定にすることが重要であり、温度分布は好ましくは±１℃以下、より好ましくは±０．５℃以下である。ダイ出口近傍での幅方向における温度分布が前記範囲外であると（温度ムラが生じていると）、樹脂の溶融粘度に差が生じ、得られる複合シートに厚みムラおよび応力分布ムラなどが生じることがある。
【０１００】
さらに、リップギャップは、好ましくは０．３〜１．５ｍｍ、より好ましくは０．３〜１．２ｍｍ、さらに好ましくは０．３５〜１．０ｍｍである。リップギャップが前記範囲を下回ると、ダイ内部の樹脂圧力が高くなり過ぎて、ダイリップ以外の場所から樹脂漏れが起こることがある。一方、リップギャップが前記範囲を上回ると、ダイ内部の樹脂圧力が上がりにくくなるため、複合シートの幅方向における厚みの均一性が悪化することがある。
【０１０１】
また、吐出口の設定温度の好ましい範囲は、上記樹脂温度の好ましい範囲と同様であり、さらに環状オレフィン系樹脂のガラス転移温度（Ｔｇ）に対して、Ｔｇ＋１２０℃〜Ｔｇ＋１６０℃の範囲内であることが特に好ましい。
【０１０２】
≪複合シートの成形≫
溶融樹脂はダイリップ（吐出口）から吐出され、上記冷却ロールなどに密着および固化されて目的とする複合シートに成形される。ダイリップから押出された溶融樹脂と冷却ロールなどとの密着性を向上させる方法としては、例えば、ニップロール方式、静電印加方式、エアーナイフ方式、バキュームチャンバー方式、カレンダー方式が挙げられ、複合シートの厚みおよび用途に従って、適切な方式が選択される。
【０１０３】
ダイリップから押出された溶融樹脂を固化するために用いられる冷却ロールなどの表面についても、押出機シリンダーおよびダイの内面などと同様に、各種の表面処理が行われることが好ましい。
【０１０４】
以上記載の本発明の複合シートの製造方法は、加熱プレス工程を有する従来の製造方法と比べて、必要とする製造工程が短く、また加熱プレス工程を必要としないため得られる複合シートの厚みムラが小さい。このため、複合シートの光学物性などにばらつきが生じにくく、上記光学材料などとして好適に用いられるのである。
【実施例】
【０１０５】
次に、本発明について実施例を示してさらに詳細に説明するが、本発明はこれらによって限定されるものではない。なお、実施例において特にことわりがない限り、「部」は「重量部」を表す。
【０１０６】
各種物性の測定は、下記（１）〜（７）に記載の方法に従った。
（１）水素添加率（％）
核磁気共鳴分光計（ＮＭＲ）としてＡＶＡＮＣＥ５００（Ｂｒｕｋｅｒ社製）を用い、ｄ−クロロホルムを測定溶媒とし、環状オレフィン系樹脂の1Ｈ−ＮＭＲを測定した。前
記樹脂の水素添加率（％）は、５．１〜５．８ｐｐｍのビニレン基、３．７ｐｐｍのメトキシ基、０．６〜２．８ｐｐｍの脂肪族プロトンの積分値より、前記樹脂の構造単位を算出して求めた値である。
【０１０７】
（２）ガラス転移温度（Ｔｇ）
環状オレフィン系樹脂のガラス転移温度（Ｔｇ）は、ＤＳＣ６２００（セイコーインスツルメンツ社製）を用いて、昇温速度＝毎分２０℃・窒素気流下で測定し、微分示差走査熱量の最大ピーク温度（Ａ点）および最大ピーク温度（Ａ点）より−２０℃の温度（Ｂ点）を示差走査熱量曲線上にプロットし、Ｂ点を起点とするベースライン上の接線とＡ点を起点とする接線との交点として求めた値である。
【０１０８】
（３）数平均分子量（Ｍｎ）、重量平均分子量（Ｍｗ）、分子量分布（Ｍｗ／Ｍｎ）
ゲルパーミエーションクロマトグラフィー（東ソー（株）製ＨＬＣ−８２２０ＧＰＣ、カラム：東ソー（株）製ガードカラムＨXL−Ｈ、ＴＳＫｇｅｌ  Ｇ７０００ＨXL、ＴＳＫｇｅｌ  ＧＭＨXL２本、ＴＳＫｇｅｌ  Ｇ２０００ＨXLを順次連結したもの、溶媒：テトラヒドロフラン、流速：１ｍＬ／ｍｉｎ、サンプル濃度：０．７〜０．８重量％、注入量：７０μＬ、測定温度：４０℃とし、検出器：ＲＩ（４０℃）、標準物質：東ソー（株）製ＴＳＫスタンダードポリスチレン）を用い、環状オレフィン系樹脂の数平均分子量（Ｍｎ）、重量平均分子量（Ｍｗ）および分子量分布（Ｍｗ／Ｍｎ）を測定した。
【０１０９】
（４）複合シートの厚み
複合シート中央部分で、成形方向に対して垂直方向に、１０ｃｍ間隔の２点を結んだ直線上に１ｃｍ間隔で計測点を設定し、該シートの厚みをマイクロメーター（ミツトヨ（株）製）で計測した。計測した複合シートの厚みの平均を複合シートの厚み平均、最大値と最小値との差を複合シートの厚みムラ（１）、厚み平均に対する最大値と最小値との差を複合シートの厚みムラ（２）とした。
【０１１０】
（５）機械的熱変形温度
熱機械装置（ＴＭＡ；Ｔｈｅｒｍａｌ  Ｍｅｃｈａｎｉｃａｌ  Ａｎａｌｙｓｉｓ）／ＳＳ６１００（セイコーインスツルメンツ社製）を用いて、幅４ｍｍ、長さ２０ｍｍに調製した複合シートを、２５℃から３５０℃まで１０℃／ｍｉｎで昇温しながら、印加荷重を１０ｇとして長辺方向に引張り試験を行った。複合シートの延び率を記録し、複合シートの軟化により延び率が急激に増大し始める温度を接線法にて求め、その温度を複合シートの機械的熱変形温度とした。
【０１１１】
（６）線膨張係数
熱機械装置（ＴＭＡ；Ｔｈｅｒｍａｌ  Ｍｅｃｈａｎｉｃａｌ  Ａｎａｌｙｓｉｓ）／ＳＳ６１００（セイコーインスツルメンツ社製）を用いて、幅１０ｍｍ、長さ１０ｍｍに調製した複合シートを、２５℃→１５０℃→２５℃→３００℃の温度プロファイルで１０℃／ｍｉｎの速度で加温冷却しながら、印加荷重を１ｇとして、該シート面に平行に圧縮試験を行った。２回目の昇温時の５０℃〜１５０℃の温度範囲における複合シートの並行面における伸び量を１００で割った値を該シートの線膨張係数（ｐｐｍ／Ｋ）とした。
【０１１２】
（７）全光線透過率
複合シートの全光線透過率（％）は、ＡＳＴＭ１００３規格に準拠し、Ｇａｒｄｎｅｒ社製ヘイズ−光線透過率測定機（Ｈａｚｅ−Ｇａｒｄ  Ｐｌｕｓ型）を使用して測定された値である。
【０１１３】
〔合成例１〕
下記式（２）で表される８−メチル−８−メトキシカルボニルテトラシクロ［４．４．０．１2,5．１7,10］−３−ドデセン（ＤＮＭ）２２５部と、下記式（３）で表されるビ
シクロ［２．２．１］ヘプト−２−エン（ＮＢ）２５部と、１−ヘキセン（分子量調節剤）２７部と、トルエン（重合反応用溶媒）２００部とを、窒素置換した反応容器に仕込み、この溶液を８０℃に加熱した。
【０１１４】
次いで、反応容器内の溶液に、開環重合触媒として、トリエチルアルミニウムのトルエン溶液（０．６モル／リットル）０．２部と、メタノール変性の六塩化タングステンのトルエン溶液（０．０２５モル／リットル）０．９部とを添加し、この溶液を８０℃で３時間加熱攪拌することにより開環重合反応させて開環重合体溶液を得た。この重合反応における重合転化率は９７％であった。
【０１１５】
【化５】
2010163548.tif 000009
【０１１６】
【化６】
2010163548.tif 000010
このようにして得られた開環重合体溶液１０００部をオートクレーブに仕込み、該開環重合体溶液に、水素添加触媒としてＲｕＨＣｌ（ＣＯ）［Ｐ（Ｃ6Ｈ5）3］3を０．１２部添加し、水素ガス圧１００ｋｇ／ｃｍ2、反応温度１６５℃の条件下で、３時間加熱撹拌
して水素添加反応を行った。
【０１１７】
得られた反応溶液（水素添加重合体溶液）を冷却した後、水素ガスを放圧した。この反応溶液を大量のメタノール中に注いで凝固物を分離回収し、これを乾燥して、水素添加重合体（以下、「樹脂（Ａ）」ともいう）を得た。
【０１１８】
このようにして得られた樹脂（Ａ）の水素添加率は９９．９％、ガラス転移温度は１３０℃、数平均分子量（Ｍｎ）は２０８００、重量平均分子量（Ｍｗ）は６２０００、分子量分布（Ｍｗ／Ｍｎ）は３．０であった。
【０１１９】
〔製造例１〕
攪拌羽根を装着したガラス製セパラブルフラスコに、樹脂（Ａ）１００部を仕込み、そこにトルエン３００部を添加して室温で５時間攪拌して、該樹脂（Ａ）をトルエンに溶解させた。
【０１２０】
この樹脂溶液に、酸化防止剤としてペンタエリスリチルテトラキス［３−（３，５−ジ−ｔ−ブチル−４−ヒドロキシフェニル）］プロピオネートを、樹脂溶液中の樹脂（Ａ）１００部に対し０．５部となるように添加し、その樹脂溶液を孔径５μｍのメンブレンフィルター（ＡＤＶＡＮＴＥＣ製）を用い濾過した。
【０１２１】
得られた樹脂溶液を、乾燥後の厚みが１００μｍとなるようアプリケーターを用いて２５℃でキャストし、室温にて１２時間静置して溶剤を蒸発させ、続いて真空下８０℃にて２時間、さらに１５０℃にて１２時間保持し、樹脂フィルム（Ａ）を得た。
【０１２２】
［実施例１］
＜ペレットの製造＞
環状オレフィン系樹脂として樹脂（Ａ）５０部と、ガラスフィラーとしてＮＥガラスのチョップドストランド（日東紡製）５０部と、酸化防止剤としてペンタエリスリチルテトラキス［３−(３，５−ジ−ｔ−ブチル−４−ヒドロキシフェニル)］プロピオネート０．５部とを、二軸押出機（ＴＥＭ−３７ＢＳ、東芝機械（株）製）のホッパーに投入し、シリンダー温度２９０℃、軸回転速度１００ｒｐｍ、押出速度１０〜２０ｋｇ／ｈｒでストランドを押出し、該ストランドをストランドカッター（ＰＰＳ−１５０Ｒ型、東芝機械（株）製）で裁断し、環状オレフィン系樹脂−ガラス繊維複合ペレットを得た。
【０１２３】
＜複合シートの押出条件＞
下記に示す条件（図１参照）で、上記環状オレフィン系樹脂−ガラス繊維複合ペレットを押出成形し、環状オレフィン系樹脂−ガラス繊維複合シートを得た。得られた複合シートの上記（４）〜（７）に係る物性値を表１に示す。
押出機：ＫＺＷ１５ＴＷ−３０ＭＧ−ＮＨ型２軸押出機（テクノベル（株）製）。
・シリンダー内径：１５（ｍｍ）
・シリンダー設定温度：２８５（℃）
・スクリュー形状：フルフライトタイプ
・スクリューのＬ／Ｄ：３０
・圧縮タイプ：緩圧縮タイプ、圧縮比２．５
・押出量：１６（ｋｇ／ｈｒ）
・せん断速度：１００（１／ｓ）
ダイ：コートハンガータイプのマニホールド。ダイ内面にクロムメッキが施されたもの。・吐出口の幅：３００（ｍｍ）
・吐出口のリップギャップ：０．５（ｍｍ）
・吐出口の設定温度：２７０（℃）
・吐出せん断速度：６２０（１／ｍｉｎ）
フィルム巻取り装置：ＦＰＵ15−330型フィルム引取り巻装置（テクノベル（株）製）。
・ロール面長：３３０（ｍｍ）
・シート引取り速度：０．３１（ｍ／ｍｉｎ）
・タッチロール：材質（Ｓ４５Ｃ）＋表面処理（ＨＣｒメッキ）
・冷却ロール：材質（Ｓ４５Ｃ）＋表面処理（ＨＣｒメッキ）
・剥離ロール：材質（Ｓ４５Ｃ）＋表面処理（ＨＣｒメッキ）
・ニップロール：材質（シリコンラバー）
・引取りロール：材質（Ｓ４５Ｃ）＋表面処理（ＨＣｒメッキ）
【０１２４】
［比較例１］
実施例１において、シート引取り速度を０．５（ｍ／ｍｉｎ）、吐出せん断速度を１０００（１／ｍｉｎ）としたこと以外は、実施例１と同様の方法で押出成形を実施した。しかしながら、得られたシートは空隙や薄膜化が見られ、良好なシートは得られなかった。
【０１２５】
［比較例２］
実施例１において、シート引取り速度を０．１（ｍ／ｍｉｎ）、吐出せん断速度を２００（１／ｍｉｎ）としたこと以外は、実施例１と同様の方法で押出成形を実施した。しかしながら、得られたシートは引取り方向と平行に大きな波うちが見られ、良好なシートは得られなかった。
【０１２６】
［比較例３］
実施例１と同様にして得た環状オレフィン系樹脂−ガラス繊維複合ペレットを、真空プレス機（関西ロール（株）製ＰＥＷＲ−１０３０型）で予熱３００℃×１０ｍｉｎ、加圧３０ＭＰａ×３００℃×５ｍｉｎでプレスし、環状オレフィン系樹脂−ガラス繊維複合シートを得た。得られた複合シートの上記（４）〜（７）に係る物性値を表１に示す。
【０１２７】
［比較例４］
特許第３２６５７０９号を参考に、樹脂フィルム（Ａ）（厚み１００μｍ）の間に、予め樹脂（Ａ）の１％トルエン溶液をコートした厚み１００μｍのＮＥガラスクロス（日東紡製）を挟んでサンドイッチ状にした後、真空プレス機（関西ロール（株）製ＰＥＷＲ−１０３０型）で、予熱３００℃×１０ｍｉｎ、加圧３０ＭＰａ×３００℃×５ｍｉｎでプレスし、環状オレフィン系樹脂−ガラス複合シートを作成した。得られた複合シートの上記（４）〜（７）に係る物性値を表１に示す。
【０１２８】
【表１】
2010163548.tif 000011
表１に示すように、吐出せん断速度が本発明で規定される範囲外で実施された比較例１や２は、良好な複合シートを得ることができなかった。これは、環状オレフィン系樹脂とガラスフィラーとの複合化物では、吐出せん断速度が特定の範囲にある条件において押出成形しなければ良好な複合シートを製造することができないことを意味し、本発明の有意性を示すものである。
【０１２９】
また、押出機により成形して得られた環状オレフィン系樹脂−ガラス繊維複合シートは、プレス成形して得られた複合シートに比べ、厚みムラ（４）が小さく、しかも透明性（７）、加熱時の形状安定性（５）および線膨張係数（６）が同等である。
【符号の説明】
【０１３０】
１０・・・押出機
２０・・・ダイ
２１・・・ダイリップ（吐出口）
３０・・・溶融樹脂
４０・・・冷却ロール
５０・・・タッチロール
６０・・・剥離ロール
７０・・・引取りロール
８０・・・ニップロール
９０・・・ダンサーロール
１００・・・巻取り機
１１０・・・巻取り装置
【図１】
2010163548.tif 000016